(57)【要約】      （修正有）【課題】強固で安定的な接着性を示す歯科用接着材、歯科用接着性コンポジットレジン及び歯科用接着性セメントのいずれかとして用いられ、または歯科用前処理材としても用いることができる歯科用接着性組成物の提供。【解決手段】シルセスキオキサン構造を一部に有する重合性基含有ポリオルガノシロキサンとリン酸基又はカルボキシ基等の酸性基含有重合性単量体とからなり、さらに親水性重合性単量体と重合開始剤とを含むこともできる歯科用接着性組成物。【選択図】なし【特許請求の範囲】
【請求項１】
（Ａ）シルセスキオキサン構造を一部に有する重合性基含有ポリオルガノシロキサンと、
（Ｂ）酸性基含有重合性単量体と、
を含むことを特徴とする歯科用接着性組成物。
【請求項２】
シルセスキオキサン構造が、下記式（Ａ−１）で表される構造である請求項１に記載の歯科用接着性組成物。
【化１】
2014237593.tif 000020
ただし、前記式（Ａ−１）中、前記Ｒｘは、重合性基を示し、前記Ｒｙは、アルキレン基及びアリーレン基のいずれかを示し、＊は、隣接するケイ素原子との結合位置を示す。
【請求項３】
式（Ａ−１）で表されるシルセスキオキサン構造を有する化合物が、はしご型構造を有する化合物及び一部開いたかご型構造を有する化合物の少なくともいずれかを含む請求項２に記載の歯科用接着性組成物。
【請求項４】
（Ａ）重合性基含有ポリオルガノシロキサンの数平均分子量が、５００〜５０，０００である請求項１から３のいずれかに記載の歯科用接着性組成物。
【請求項５】
（Ａ）重合性基含有ポリオルガノシロキサンにおける重合性基数とケイ素原子数との比、重合性基／ケイ素原子が、０．１〜１．０である請求項１から４のいずれかに記載の歯科用接着性組成物。
【請求項６】
（Ｂ）酸性基含有重合性単量体の酸性基が、リン酸基及びカルボキシ基のいずれかである請求項１から５のいずれかに記載の歯科用接着性組成物。
【請求項７】
（Ｂ）酸性基含有重合性単量体が、下記一般式（Ｂ−１）及び（Ｂ−２）のいずれかで示される化合物を少なくとも含む請求項６に記載の歯科用接着性組成物。
【化２】
2014237593.tif 000021
ただし、前記一般式（Ｂ−１）及び（Ｂ−２）で示される化合物中、前記Ｒ１は、水素原子及びメチル基のいずれかを表す。前記Ｒ２及び前記Ｒ３は、アルキル鎖を表し、前記Ｒ２と前記Ｒ３の炭素数の合計が４以上２０未満である。
【請求項８】
更に、（Ｃ）親水性重合性単量体を含む請求項１から７のいずれかに記載の歯科用接着性組成物。
【請求項９】
更に、（Ｄ）水を含む請求項１から８のいずれかに記載の歯科用接着性組成物。
【請求項１０】
更に、（Ｅ）揮発性有機溶媒を含む請求項１から９のいずれかに記載の歯科用接着性組成物。
【請求項１１】
更に、（Ｆ）重合開始剤を含む請求項１から１０のいずれかに記載の歯科用接着性組成物。
【請求項１２】
歯科用前処理材として用いられる請求項１から１０のいずれかに記載の歯科用接着性組成物。
【請求項１３】
歯科用接着材、歯科用接着性コンポジットレジン及び歯科用接着性セメントのいずれかとして用いられる請求項１から１１のいずれかに記載の歯科用接着性組成物。
【発明の詳細な説明】
【技術分野】
【０００１】
本発明は、歯科治療に用いられる歯科用接着性組成物に関する。
【背景技術】
【０００２】
齲蝕等により損傷を受けた歯質において、それが、初中期の比較的小さい窩洞の場合には、審美性、操作の簡略性や迅速性の点から、コンポジットレジンによる直接修復を行うことが多い。一方、比較的大きな窩洞の修復には、金属やセラミックス、或いは歯科用レジンで作られた補綴物が多用されている。
【０００３】
これらコンポジットレジンや補綴物等の歯科用修復物は、一般に歯質への接着性を有していないため、これを歯質へ接着させるには、コンポジットレジンに対しては歯科用接着材が、補綴物に対しては歯科用セメントが併用される。なお、通常これらの歯科用接着材や歯科用セメントは、メタクリレート系重合性単量体を主成分とする重合性単量体組成物から構成される。
また、歯科用接着材や歯科用セメントは、一般に歯質への接着力が十分でなく、特に、歯質の損傷に応じて、エナメル質と象牙質のそれぞれに対して、高い接着力が求められることから、その使用に先立ち、歯面に対して次のような前処理を施している。即ち、（１）硬い歯質（主にヒドロキシアパタイトを主成分とするエナメル質）をエッチングするエッチング材を塗布し、更に、（２）プライマーと呼ばれる、歯質中に対する浸透促進剤としての歯科用前処理材の塗布を行っている。
ここで、前者のエッチングとしては、歯の表面を脱灰する酸水溶液が一般的であり、リン酸、クエン酸、マレイン酸等の水溶液が用いられている。また、後者のプライマーとしては、酸水溶液により脱灰して粗造化したエナメル質表面や、脱灰後に象牙質表面に露出したスポンジ状のコラーゲン繊維の微細な隙間に接着材を浸透させる必要があるため、ヒドロキシエチルメタクリレート（ＨＥＭＡ）等の歯質との親和性の良い親水性の（メタ）アクリレート系重合性単量体と有機溶媒とを主成分とする組成物が用いられている。
また、前記（１）、（２）の機能を併せ持つエッチングプライマー（以降、歯科用前処理剤とも言う。）も提案されている。この歯科用前処理剤では一部に酸性基を有する重合性単量体を含み、この酸性基の作用により、一回の塗布操作のみで酸水溶液の脱灰機能とプライマーの浸透促進機能とを付与することができる。なお、歯科用前処理材塗付後、コンポジットレジンの場合はその上に接着材を塗布して重合硬化し、補綴物の場合はその上に歯科用セメントを塗布して重合硬化する（２ステップ型）。
【０００４】
こうした中、前記のような前処理材に関する操作性の煩雑さの軽減を目的として、歯科用接着材において前処理材を用いずとも高い接着性を示す、歯科用一液型接着材（以降、単に歯科用接着材とも言う。）が提案されている。この歯科用接着材では一部に酸性基を有する重合性単量体を含み、この酸性基の作用により、一回の塗布操作のみで酸水溶液の脱灰機能とプライマーの浸透促進機能とを付与することができ、さらに重合硬化することで高い接着性を発現する。この歯科用接着材は前処理材が不要なため、操作性に優れた接着材として用いることができる（例えば、特許文献１参照）。
【０００５】
更に、最近では、さらなる操作の煩雑さの軽減を目的として、前記歯科用前処理材や歯科用接着材の機能を付与したコンポジットレジン（以降、歯科用接着性コンポジットレジンとも言う。）や、前処理材の機能を付与した歯科用セメント（以降、歯科用接着性セメントとも言う。）が提案されている。特に、多価金属化合物を配合させた１ステップ型接着材は、歯質に対する接着性を向上させることができ、コンポジットレジンやセメントを、それ自体に歯質に対する接着性を付与させた歯科用接着性コンポジットレジンや歯科用接着性セメントとし、極めて優れた操作性を付与することができる（例えば、特許文献２〜４を参照）。
【０００６】
しかしながら、歯科用接着性コンポジットレジン及び歯科用接着性セメントにおいては、操作性と引き換えに、依然として接着性が低く、より強力な接着性が求められている。また、２ステップ型（歯科用前処理材）、歯科用一液型接着材を用いる場合においても、優れた接着性が得られるものの、エナメル質、象牙質に対する接着性に一長一短があり、エナメル質及び象牙質のいずれに対しても、満足できる接着性が求められている。更に、これらの接着性は、施術後、長期間に渡り安定していることが求められるが、耐水性、耐熱性、耐衝撃性（耐咀嚼性）が求められる口腔内においては、必ずしも十分ではなく、より安定した接着性が求められている。
【０００７】
ところで、重合性組成物に、ポリシロキサン構造を付与することで、重合化合物に高い硬度を付与する手法が提案されている（例えば、特許文献５，６参照）。
しかしながら、これらの手法では、酸性基含有重合性単量体との組み合わせにより、歯科用接着性組成物として用いることについて、何ら開示がなく、どのようなポリシロキサン構造が酸性基含有重合性単量体との関係で、有効な歯科用接着性組成物の組成足りえるかが不明であった。
歯科用前処理材、歯科用接着材、歯科用接着性コンポジットレジン、歯科用接着性セメントに使用可能な各歯科用接着性組成物では、酸性基含有重合性単量体の硬化による歯質への接着性が必要とされてきており、酸性基含有重合性単量体を含む組成にあって、より強固で安定的な接着性を示す歯科用接着性組成物としては、依然として満足できるものが存在しないというのが現状である。
【先行技術文献】
【特許文献】
【０００８】
【特許文献１】特開平７−８２１１５号公報
【特許文献２】特開平１０−２３６９１２号公報
【特許文献３】特開平１１−１３０４６５号公報
【特許文献４】特開２００８−１５６２６２号公報
【特許文献５】特開２００１−３２９０６４号公報
【特許文献６】特表２００３−５０７４９９号公報
【発明の概要】
【発明が解決しようとする課題】
【０００９】
本発明は、従来における前記諸問題を解決し、以下の目的を達成することを課題とする。即ち、本発明は、強固で安定的な接着性を示す歯科用接着性組成物を提供することを目的とする。
【課題を解決するための手段】
【００１０】
本発明は、前記知見に基づくものであり、前記課題を解決するための手段としては、以下の通りである。即ち、
＜１＞  （Ａ）シルセスキオキサン構造を一部に有する重合性基含有ポリオルガノシロキサンと、（Ｂ）酸性基含有重合性単量体と、を含むことを特徴とする歯科用接着性組成物。
＜２＞  シルセスキオキサン構造が、下記式（Ａ−１）で表される構造である前記＜１＞に記載の歯科用接着性組成物。
【化１】
2014237593.tif 000002
ただし、前記式（Ａ−１）中、前記Ｒｘは、重合性基を示し、前記Ｒｙは、アルキレン基及びアリーレン基のいずれかを示し、＊は、隣接するケイ素原子との結合位置を示す。
＜３＞  式（Ａ−１）で表されるシルセスキオキサン構造を有する化合物が、はしご型構造を有する化合物及び一部開いたかご型構造を有する化合物の少なくともいずれかを含む前記＜２＞に記載の歯科用接着性組成物。
＜４＞  （Ａ）重合性基含有ポリオルガノシロキサンの数平均分子量が、５００〜５０，０００である前記＜１＞から＜３＞のいずれかに記載の歯科用接着性組成物。
＜５＞  （Ａ）重合性基含有ポリオルガノシロキサンにおける重合性基数とケイ素原子数との比、重合性基／ケイ素原子が、０．１〜１．０である前記＜１＞から＜４＞のいずれかに記載の歯科用接着性組成物。
＜６＞  （Ｂ）酸性基含有重合性単量体の酸性基が、リン酸基及びカルボキシ基のいずれかである前記＜１＞から＜５＞のいずれかに記載の歯科用接着性組成物。
＜７＞  （Ｂ）酸性基含有重合性単量体が、下記一般式（Ｂ−１）及び（Ｂ−２）のいずれかで示される化合物を少なくとも含む前記＜６＞に記載の歯科用接着性組成物。
【化２】
2014237593.tif 000003
ただし、前記一般式（Ｂ−１）及び（Ｂ−２）で示される化合物中、前記Ｒ１は、水素原子及びメチル基のいずれかを表す。前記Ｒ２及び前記Ｒ３は、アルキル鎖を表し、前記Ｒ２と前記Ｒ３の炭素数の合計が４以上２０未満である。
＜８＞  更に、（Ｃ）親水性重合性単量体を含む前記＜１＞から＜７＞のいずれかに記載の歯科用接着性組成物。
＜９＞  更に、（Ｄ）水を含む前記＜１＞から＜８＞のいずれかに記載の歯科用接着性組成物。
＜１０＞  更に、（Ｅ）揮発性有機溶媒を含む前記＜１＞から＜９＞のいずれかに記載の歯科用接着性組成物。
＜１１＞  更に、（Ｆ）重合開始剤を含む前記＜１＞から＜１０＞のいずれかに記載の歯科用接着性組成物。
＜１２＞  歯科用前処理材として用いられる前記＜１＞から＜１０＞のいずれかに記載の歯科用接着性組成物。
＜１３＞  歯科用接着材、歯科用接着性コンポジットレジン及び歯科用接着性セメントのいずれかとして用いられる前記＜１＞から＜１１＞のいずれかに記載の歯科用接着性組成物。
【発明の効果】
【００１１】
本発明によれば、従来技術における前記諸問題を解決することができ、強固で安定的な接着性を示す歯科用接着性組成物を提供することができる。
【発明を実施するための形態】
【００１２】
（歯科用接着性組成物）
本発明の歯科用接着性組成物は、（Ａ）重合性基含有ポリオルガノシロキサンと、（Ｂ）酸性基含有重合性単量体と、を含み、必要に応じて、（Ｃ）親水性重合性単量体、（Ｄ）水、（Ｅ）揮発性有機溶媒、（Ｆ）重合開始剤、その他の成分を含む。
【００１３】
＜（Ａ）重合性基含有ポリオルガノシロキサン＞
前記（Ａ）重合性基含有ポリオルガノシロキサンは、シルセスキオキサン構造を一部に有する。ここで、前記シルセスキオキサン構造とは、重合性基を有するＳｉ（Ｏ１／２）３により形成された化学構造を示す。
【００１４】
前記シルセスキオキサン構造としては、前記化学構造を有する限り、特に制限はないが、下記式（Ａ−１）で表される構造が好ましい。
【００１５】
【化３】
2014237593.tif 000004
ただし、前記式（Ａ−１）中、Ｒｘは、重合性基を示し、Ｒｙは、アルキレン基及びアリーレン基のいずれかを示し、＊は、隣接するケイ素原子との結合位置を示す。
【００１６】
前記重合性基としては、アクリロイル基、メタクリロイル基、アクリルアミド基、メタクリルアミド基、ビニル基、アリル基、エチニル基、スチリル基のようなものを挙げることができる。特に硬化速度の点からアクリロイル基、メタクリロイル基、アクリルアミド基、メタクリルアミド基を有する化合物であるのが好ましい。
【００１７】
前記アルキレン基の炭素数としては、１〜１０が好ましく、１〜６がより好ましく、１〜３が特に好ましい。前記アルキレン基の具体例としては、メチレン基、エチレン基等が挙げられる。これらの基としては、特に制限はないが、置換基を有していないことが好ましい。
【００１８】
前記アリーレン基の炭素数としては、６〜１８であることが好ましく、６〜１４であることがより好ましく、炭素数６〜１０であることが特に好ましい。前記アリーレン基の具体例としては、フェニレン基、ナフタレン基等が挙げられる。これらの基としては、特に制限はないが、置換基を有していないことが好ましい。
【００１９】
前記Ｒｙとしては、アルキレン基が好ましい。
なお、前記式（Ａ−１）で表される複数のシルセスキオキサン構造単位間で、Ｒｙ及びＲｘは、互いに独立して選択可能である。
【００２０】
前記シルセスキオキサン構造の分子構造としては、特に制限はなく、ケイ素原子間の結合に明確な規則性を示さないランダム構造、前記ケイ素原子間の結合がはしご状のはしご型構造、前記ケイ素原子間の結合がかご状のかご型構造、前記かご型構造において、かごの一部が開いた形状の一部開いたかご型構造が挙げられる。
これらの中でも、後述する前記（Ｂ）酸性基含有重合性単量体が分子内に立体的に入り込んで、前記（Ａ）重合性含有ポリオルガノシロキサンと前記（Ｂ）酸性基含有重合性単量体の重合硬化体との複合構造を形成させ易い、前記はしご型構造及び前記一部開いたかご型構造が好ましく、前記はしご型構造がより好ましい。
なお、前記（Ａ）重合性基含有ポリオルガノシロキサン一分子中のシルセスキオキサン構造としては、前記ランダム構造、前記はしご型構造、前記かご型構造、一部開いたかご型構造のいずれかの単独構造であってもよいが、これらの構造が複数組み合わされた構造であってもよい。
前記（Ａ）重合性基含有ポリオルガノシロキサンを含有させることにより、強固で安定的な接着性を示す理由は以下のように予想している。
即ち、前記（Ａ）重合性基含有ポリオルガノシロキサンは、Ｓｉ−Ｏ−Ｓｉに由来する強固な骨格を有するため、一般の無機フィラーと同様に硬化後の接着性組成物の機械的強度を向上させることができる。また、前記（Ａ）重合性基含有ポリオルガノシロキサンは無機フィラーと異なり、重合性基を含有しており、かつ前記（Ｂ）酸性基含有重合性単量体と相溶する。このことにより、前記（Ａ）重合性基含有ポリオルガノシロキサンは、前記（Ｂ）酸性基含有重合性単量体との分子鎖の絡み合いや前記（Ｂ）酸性基含有重合性単量体と共重合が可能となることから、硬化後の接着性組成物の機械的強度をより向上させることができると考えられる。
【００２１】
前記ランダム構造としては、そのランダム性から一の構造に特定し難いが、例えば、下記式（Ａ−２）で代表される構造が挙げられる。
【００２２】
【化４】
2014237593.tif 000005
【００２３】
また、前記はしご型構造としては、特に制限はなく、例えば、下記式（Ａ−３）で代表される構造が挙げられる。
【００２４】
【化５】
2014237593.tif 000006
ただし、前記式（Ａ−２）、前記式（Ａ−３）中の前記Ｘは、前記式（Ａ−１）中の前記Ｒｙ−Ｒｘで表される基を示し、＊は、隣接するケイ素原子との結合位置を示す。
【００２５】
また、前記かご型構造としては、特に制限はなく、例えば、下記式（Ａ−４）で代表される構造が挙げられる。なお、前記式（Ａ−４）では、四角柱状のかご型構造を示しているが、五角柱状、六角柱状等の多角柱状のものも含まれる。
【００２６】
【化６】
2014237593.tif 000007
【００２７】
また、前記一部開いたかご型構造としては、特に制限はなく、例えば、下記式（Ａ−５）、式（Ａ−６）で代表される構造が挙げられる。なお、これらの式では、四角柱状のかご型構造を示しているが、五角柱状、六角柱状等の多角柱状のものも含まれる。また、開放構造の出現位置は、任意性を有する。
【００２８】
【化７】
2014237593.tif 000008
【００２９】
【化８】
2014237593.tif 000009
【００３０】
ただし、前記式（Ａ−４）〜前記式（Ａ−６）中の前記Ｘは、前記式（Ａ−１）中の前記Ｒｙ−Ｒｘで表される基を示す。
【００３１】
前記（Ａ）重合性基含有ポリオルガノシロキサンの数平均分子量としては、特に制限はないが、５００〜５０，０００が好ましく、１，０００〜３０，０００がより好ましい。前記数平均分子量が５００未満であると、重合後の機械的強度が低く、接着性が低下することがあり、５０，０００を超えると、前記（Ｂ）酸性基含有重合性単量体との相溶性が低下し、その結果接着性が低下することがある。
【００３２】
また、前記（Ａ）重合性基含有ポリオルガノシロキサンにおける重合性基数とケイ素原子数との比、重合性基／ケイ素原子としては、特に制限はないが、０．１〜１．０が好ましく、０．３〜０．９がより好ましく、０．５〜０．８が特に好ましい。前記比が０．１未満であると、重合後の硬化性が低いことがあり、１．０を超えると、耐衝撃性が低下することがある。
【００３３】
なお、前記（Ａ）重合性基含有ポリオルガノシロキサンとしては、市販品から入手してもよく、公知の合成方法に基づき、合成したものを用いてもよい。
【００３４】
＜（Ｂ）酸性基含有重合性単量体＞
前記（Ｂ）酸性基含有重合性単量体は、１分子中に少なくとも１つの酸性基と少なくとも１つの重合性不飽和基を有する化合物を意味し、このような化合物であれば、特に制限はなく、目的に応じて公知の化合物から適宜選択して用いることができる。
前記酸性基は、ｐＫａ６以下である官能基を意味する。このような酸性基としては、特に制限はないが、歯質の脱灰作用が高く、歯質に対する接着力が高いリン酸基、カルボキシ基が好ましく、具体的には、次に示す基を挙げることができる。なお、酸無水物の基についても、加水分解した状態のものとして前記酸性基に含める。
【００３５】
【化９】
2014237593.tif 000010
【００３６】
また、前記重合性不飽和基としては、特に制限はなく、例えば、アクリロイル基、メタクリロイル基、アクリルアミド基、メタクリルアミド基、ビニル基、アリル基、エチニル基、スチリル基を挙げることができ、中でも、前記アクリロイル基、前記メタクリロイル基、前記アクリルアミド基、前記メタクリルアミド基が好ましい。
【００３７】
好適に用いることができる前記（Ｂ）酸性基含有重合性単量体の例としては、下記構造式に示す化合物の他、ビニル基に直接リン酸基が結合したビニルホスホン酸類、アクリル酸、メタクリル酸、ビニルスルホン酸等を挙げることができる。
【００３８】
【化１０】
2014237593.tif 000011
【００３９】
【化１１】
2014237593.tif 000012
【００４０】
【化１２】
2014237593.tif 000013
【００４１】
【化１３】
2014237593.tif 000014
【００４２】
ただし、前記構造式で示される化合物中、前記Ｒ１は、水素原子及びメチル基のいずれかを表す。
【００４３】
中でも、下記一般式（Ｂ−１）及び（Ｂ−２）のいずれかで示される酸性基含有重合性単量体が好ましい。
【００４４】
【化１４】
2014237593.tif 000015
ただし、前記一般式（Ｂ−１）及び（Ｂ−２）で示される化合物中、前記Ｒ１は、水素原子及びメチル基のいずれかを表す。前記Ｒ２及び前記Ｒ３は、アルキル鎖を表し、前記Ｒ２と前記Ｒ３の炭素数の合計が４以上２０未満である。
前記歯科用接着性組成物においては、前記（Ａ）重合性基含有ポリオルガノシロキサンと組合わせの観点から、前記（Ｂ）酸性基含有重合性単量体として前記一般式（Ｂ−１）及び（Ｂ−２）で示される化合物が好ましいと考えられる。即ち、前記（Ｂ）酸性基含有重合性単量体として、前記一般式（Ｂ−１）及び（Ｂ−２）で示される化合物のような比較的鎖長の長い化合物を用いると、前記（Ａ）重合性基含有ポリオルガノシロキサンとの分子鎖の絡み合いが生じやすくなり、結果、接着性が向上すると考えられる。
【００４５】
前記一般式（Ｂ−１）で示される化合物としては、例えば、２−（メタ）アクリロイルオキシエチルジハイドロジェンホスフェート（「（メタ）アクリロイル」は、アクリロイル又はメタアクリロイルの意であり、以下も同様の表記とする）、３−（メタ）アクリロイルオキシプロピルジハイドロジェンホスフェート、４−（メタ）アクリロイルオキシブチルジハイドロジェンホスフェート、５−（メタ）アクリロイルオキシペンチルジハイドロジェンホスフェート、６−（メタ）アクリロイルオキシヘキシルジハイドロジェンホスフェート、７−（メタ）アクリロイルオキシヘプチルジハイドロジェンホスフェート、８−（メタ）アクリロイルオキシオクチルジハイドロジェンホスフェート、９−（メタ）アクリロイルオキシノニルジハイドロジェンホスフェート、１０−（メタ）アクリロイルオキシデシルジハイドロジェンホスフェート、１１−（メタ）アクリロイルオキシウンデシルジハイドロジェンホスフェート、１２−（メタ）アクリロイルオキシドデシルジハイドロジェンホスフェート、１６−（メタ）アクリロイルオキシヘキサデシルジハイドロジェンホスフェート、２０−（メタ）アクリロイルオキシエイコシルジハイドロジェンホスフェート等が挙げられる。
また、前記一般式（Ｂ−２）で示される化合物としては、例えば、ジ〔２−（メタ）アクリロイルオキシエチル〕ハイドロジェンホスフェート、ジ〔４−（メタ）アクリロイルオキシブチル〕ハイドロジェンホスフェート、ジ〔６−（メタ）アクリロイルオキシヘキシル〕ハイドロジェンホスフェート、ジ〔８−（メタ）アクリロイルオキシオクチル〕ハイドロジェンホスフェート、ジ〔９−（メタ）アクリロイルオキシノニル〕ハイドロジェンホスフェート、ジ〔１０−（メタ）アクリロイルオキシデシル〕ハイドロジェンホスフェート等が挙げられる。
【００４６】
なお、前記（Ｂ）酸性基含有重合性単量体としては、前述の化合物を１種単独で用いてもよく２種以上を併用してもよい。
【００４７】
＜（Ｃ）親水性重合性単量体＞
前記（Ｃ）親水性重合性単量体は、酸性基を有さず、１分子中に少なくとも１つの水酸基と少なくとも１つの重合性不飽和基を有する水溶性の化合物を意味し、このような化合物であれば、特に制限はなく、目的に応じて公知の化合物から適宜選択して用いることができる。ここで、前記酸性基と前記重合性不飽和基とは、前記（Ｂ）酸性基含有重合性単量体で説明したものと同様のものが該当する。また、前記水溶性とは、２０℃における水への溶解度が７０以上であることを意味し、２０℃において水と任意の割合で相溶するものであることが好ましい。
【００４８】
前記（Ｃ）親水性重合性単量体の具体例としては、２−ヒドロキシエチル（メタ）アクリレート（「（メタ）アクリレート」は、アクリレート又はメタアクリレートの意であり、以下も同様の表記とする）、３−ヒドロキシプロピル（メタ）アクリレート、２−ヒドロキシプロピル（メタ）アクリレート、４−ヒドロキシブチル（メタ）アクリレート、Ｎ−２−ヒドロキシエチル（メタ）アクリルアミド、Ｎ，Ｎ−ビス（２−ヒドロキシエチル）（メタ）アクリルアミド、２，３−ジヒドロキシプロピル（メタ）アクリレート、２，３−ジヒドロキシブチル（メタ）アクリレート、２，４−ジヒドロキシブチル（メタ）アクリレート、２−ヒドロキシメチル−３−ヒドロキシプロピル（メタ）アクリレート、２，３，４−トリヒドロキシブチル（メタ）アクリレート、２，２−ビス（ヒドロキシメチル）−３−ヒドロキシプロピル（メタ）アクリレート、２，３，４，５−テトラヒドロキシペンチル（メタ）アクリレート、ジエチレングリコールモノ（メタ）アクリレート、トリエチレングリコールモノ（メタ）アクリレート、テトラエチレングリコールモノ（メタ）アクリレート、ペンタエチレングリコールモノ（メタ）アクリレート、Ｎ−メチロール（メタ）アクリルアミド等が挙げられる。このうち、２−ヒドロキシエチル（メタ）アクリレートが最も好ましい。
【００４９】
＜（Ｄ）水＞
前記歯科用接着性組成物としては、歯質の脱灰を促進するために、前記（Ｄ）水を含んでいてもよい。前記（Ｄ）水としては、前記歯科用接着性組成物の保存安定性、生体適合性及び接着性を低下させる不純物を実質的に含まないことが好ましく、脱イオン水、蒸留水等を用いることが好ましい。
【００５０】
＜（Ｅ）揮発性有機溶媒＞
前記歯科用接着性組成物としては、接着に有効な成分を歯質に浸透させるとともに、浸透後、自身を気化させて除去可能とする観点から、前記（Ｅ）揮発性有機溶媒が配合されてもよい。
ここで、前記（Ｅ）揮発性有機溶媒は、室温で揮発性を有し、水溶性を示す有機溶媒が該当し、前記揮発性とは、７６０ｍｍＨｇでの沸点が１００℃以下であり、且つ２０℃における蒸気圧が１．０ＫＰａ以上であることを意味する。また、前記水溶性とは、２０℃での水への溶解度が２０ｇ／１００ｍＬ以上であることを意味し、２０℃において水と任意の割合で相溶することが好ましい。
このような前記（Ｅ）揮発性有機溶媒としては、特に制限はなく、目的に応じて適宜選択することができ、例えば、メタノール、エタノール、ｎ−プロパノール、イソプロピルアルコール、アセトン、メチルエチルケトンなどを挙げることができる。中でも、生体に対する毒性を考慮すると、エタノール、イソプロピルアルコール、アセトンが好ましい。
なお、これらは、１種単独で用いてもよく２種以上を併用してもよい。
【００５１】
＜（Ｆ）重合開始剤＞
前記歯科用接着性組成物は、歯質の接着用に有用に使用される。特に、コンポジットレジンや補綴物等の歯科用修復物を歯質に接着させる際に使用される、歯科用接着材、歯科用接着性コンポジットレジン、歯科用接着性セメントとして有用であり、これら用途で用いる場合には、前記（Ｆ）重合開始剤が有効量配合される。前記重合開始剤としては、光重合型と化学重合型に分類され、目的に応じて適宜選択すればよい。また、前記光重合開始剤と前記化学重合開始剤を併用し、光重合と化学重合のどちらによっても重合を開始させることのできるデュアルキュアタイプとすることも可能である。
【００５２】
前記光重合開始剤としては、ジアセチル、アセチルベンゾイル、ベンジル、２，３−ペンタジオン、２，３−オクタジオン、４，４’−ジメトキシベンジル、４，４’−オキシベンジル、カンファーキノン、９，１０−フェナンスレンキノン、アセナフテンキノン等のα−ジケトン類、ベンゾインメチルエーテル、ベンゾインエチルエーテル、ベンゾインプロピルエーテル等のべンゾインアルキルエーテル類、２，４−ジエトキシチオキサントン、２−クロロチオキサントン、メチルチオキサントン等のチオキサントン誘導体、ベンゾフェノン、ｐ，ｐ’−ジメチルアミノベンゾフェノン、ｐ，ｐ’−メトキシベンゾフェノン等のべンゾフェノン誘導体、２，４，６−トリメチルベンゾイルジフェニルホスフィンオキサイド、ビス（２，６−ジメトキシベンゾイル）−２，４，４−トリメチルペンチルホスフィンオキサイド、ビス（２，４，６−トリメチルベンゾイル）フェニルホスフィンオキサイド、ビスアシルフォスフィンオキサイド等のアシルホスフィンオキサイド誘導体、更にアリールボレート化合物／色素／光酸発生剤の組み合わせが挙げられる。
【００５３】
前記α−ジケトン類としては、特に制限はないが、カンファーキノン、ベンジルが好ましい。また、前記アシルホスフォンオキサイド誘導体としては、特に制限はないが、２，４，６−トリメチルベンゾイルジフェニルホスフィンオキサイド、ビス（２，６−ジメトキシベンゾイル）−２，４，４−トリメチルペンチルホスフィンオキサイド、ビス（２，４，６−トリメチルベンゾイル）フェニルホスフィンオキサイドが好ましい。
なお、これらα−ジケトン類及びアシルホスフォンオキサイド誘導体は、単独でも光重合活性を示すが、４−ジメチルアミノ安息香酸エチル、４−ジメチルアミノ安息香酸ラウリル、ジメチルアミノエチル（メタ）アクリレート等のアミン化合物と併用することがより高い重合活性を得られて好ましい。
また、前記アリールボレート化合物／色素／光酸発生剤の組み合わせによる光重合開始剤としては、特に制限はないが、前記アリールボレート化合物として、テトラフェニルホウ素ナトリウム塩等の化合物を、色素として３，３’−カルボニルビス（７−ジエチルアミノ）クマリン、３，３’−カルボニルビス（４−シアノ−７−ジエチルアミノ）クマリン等のクマリン系の化合物を、光酸発生剤として２，４，６−トリス（トリクロロメチル）−ｓ−トリアジン等のハロメチル基置換−ｓ−トリアジン誘導体、ジフェニルヨードニウム塩化合物等の化合物を組み合わせたものが好ましい。
【００５４】
前記化学重合開始剤としては、特に制限はなく、目的に応じて適宜選択することができ、例えば、有機過酸化物及びアミン類の組み合わせ、有機過酸化物類、アミン類とスルフィン酸塩類の組み合わせ、酸性化合物とアリールボレート類の組み合わせ、バルビツール酸、アルキルボラン等からなる化学重合開始剤が挙げられる。なお、これらは、１種単独で用いてもよく、２種以上を併用してもよい。
【００５５】
こうした化学重合開始剤に使用される化合物として好適なものを以下に例示すると、前記有機過酸化物類としては、ｔ−ブチルヒドロペルオキシド、クメンヒドロペルオキシド、過酸化ジｔ−ブチル、過酸化ジクミル、過酸化アセチル、過酸化ラウロイル、過酸化ベンゾイル等が挙げられる。
【００５６】
前記アミン類としては、第二級又は第三級アミン類が挙げられる。ここで前記第二級アミンとしては、Ｎ−メチルアニリン、Ｎ−メチル−ｐ−トルイジン等が挙げられ、前記第三級アミンとしては、Ｎ，Ｎ−ジメチルアニリン、Ｎ，Ｎ−ジエチルアニリン、Ｎ，Ｎ−ジ−ｎ−ブチルアニリン、Ｎ，Ｎ−ジベンジルアニリン、Ｎ，Ｎ−ジメチル−ｐ−トルイジン、Ｎ，Ｎ−ジエチル−ｐ−トルイジン、Ｎ，Ｎ−ジメチル−ｍ−トルイジン、ｐ−ブロモ−Ｎ，Ｎ−ジメチルアニリン、ｍ−クロロ−Ｎ，Ｎ−ジメチルアニリン、ｐ−ジメチルアミノベンズアルデヒド、ｐ−ジメチルアミノアセトフェノン、ｐ−ジメチルアミノ安息香酸、ｐ−ジメチルアミノ安息香酸エチルエステル、ｐ−ジメチルアミノ安息香酸アミルエステル、Ｎ，Ｎ−ジメチルアンスラニリックアシッドメチルエステル、Ｎ，Ｎ−ジヒドロキシエチルアニリン、Ｎ，Ｎ−ジヒドロキシエチル−ｐ−トルイジン、ｐ−ジメチルアミノフェネチルアルコール、ｐ−ジメチルアミノスチルベン、Ｎ，Ｎ−ジメチル−３，５−キシリジン、４−ジメチルアミノピリジン、Ｎ，Ｎ−ジメチル−α−ナフチルアミン、Ｎ，Ｎ−ジメチル−β−ナフチルアミン、トリブチルアミン、トリプロピルアミン、トリエチルアミン、Ｎ−メチルジエタノールアミン、Ｎ−エチルジエタノールアミン、Ｎ，Ｎジメチルヘキシルアミン、Ｎ，Ｎ−ジメチルドデシルアミン、Ｎ，Ｎ−ジメチルステアリルアミン、Ｎ，Ｎ−ジメチルアミノエチル（メタ）アクリレート、Ｎ，Ｎ−ジエチルアミノエチル（メタ）アクリレート、２，２’−（ｎ−ブチルイミノ）ジエタノール等が挙げられる。
【００５７】
前記アリールボレート類としては、１分子中に少なくとも１つのホウ素−アリール結合を有していれば、特に制限はないが、保存安定性が高いことや取り扱いの容易さ、入手のし易さから、１分子中に４つのホウ素−アリール結合を有するアリールボレートが好ましい。
前記１分子中に４つのホウ素−アリール結合を有するアリールボレートとしては、例えば、テトラフェニルホウ素、テトラキス（ｐ−クロロフェニル）ホウ素、テトラキス（ｐ−フルオロフェニル）ホウ素、テトラキス（３，５−ビストリフルオロメチル）フェニルホウ素、テトラキス［３，５−ビス（１，１，１，３，３，３−ヘキサフルオロ−２−メトキシ−２−プロピル）フェニル］ホウ素、テトラキス（ｐ−ニトロフェニル）ホウ素、テトラキス（ｍ−ニトロフェニル）ホウ素、テトラキス（ｐ−ブチルフェ二ル（ホウ素、テトラキス（ｍ−ブチルフェニル）ホウ素、テトラキス（ｐ−ブチルオキシフェニル）ホウ素、テトラキス（ｍ−ブチルオキシフェニル）ホウ素、テトラキス（ｐ−オクチルオキシフェニル）ホウ素、テトラキス（ｍ−オクチルオキシフェニル）ホウ素などのホウ素化合物の塩を挙げることができる。
前記ホウ素化合物と塩を形成する陽イオンとしては、例えば、金属イオン、第３級又は第４級アンモニウムイオン、第４級ビリジニウムイオン、第４級キノリニウムイオン、第４級ホスホニウムイオンを挙げることができる。
【００５８】
前記化学重合開始剤の中でも、前記酸性化合物とアリールボレート類の組み合わせに、＋ＩＶ価のバナジウム化合物及び＋Ｖ価のバナジウム化合物の少なくともいずれかを加えた化学重合開始剤は、重合活性が高いことから、特に好ましい。ここで、前記有機過酸化物を併用すると、重合活性をさらに高めることができ、更に好ましい。
前記バナジウム化合物の具体例としては、四酸化二バナジウム（ＩＶ）、シュウ酸バナジル（ＩＶ）、硫酸バナジル（ＩＶ）、オキソビス（１−フェニル−１，３−ブタンジオネート）バナジウム（ＩＶ）、ビス（（マルトラート）オキソバナジウム（ＩＶ）、五酸化バナジウム（Ｖ）、メタバナジン酸ナトリウム（Ｖ）、メタバナジン酸アンモン（Ｖ）等を挙げることができる。
【００５９】
＜その他の成分＞
前記歯科用接着性組成物としては、本発明の効果を損なわない限り、その他の成分を目的に応じて適宜配合させることができ、例えば、前記（Ｂ）酸性基含有重合性単量体、前記（Ｃ）親水性重合性単量体以外のその他の重合性単量体、フィラー、有機増粘材、重合禁止剤、重合調整剤、紫外線吸収剤、染料、帯電防止剤、顔料、香料等の各種添加剤を添加することが可能である。
【００６０】
−その他の重合性単量体−
前記その他の重合性単量体としては、分子中に少なくとも一つの重合性不飽和基を有する化合物が該当する。前記重合性不飽和基としては、前記（Ｂ）酸性基含有重合性単量体で説明したものと同様のものを挙げることができるが、特に、アクリロイル基、メタクリロイル基、アクリルアミド基、メタクリルアミド基が好ましい。
このような重合性単量体としては、例えば、メチル（メタ）アクリレート、エチル（メタ）アクリレート、ペンチル（メタ）アクリレート、ヘキシル（メタ）アクリレート、２−（メタ）アクリルオキシエチルアセチルアセテート、２−（メタ）アクリルオキシエチルアセテート、２−（メタ）アクリルオキシエチルプロピオネート、３−（メタ）アクリルオキシプロピルアセテート等のモノ（メタ）アクリレート系単量体；エチレングリコールジ（メタ）アクリレート、ジエチレングリコールジ（メタ）アクリレート、トリエチレングリコールジ（メタ）アクリレート、プロピレングリコールジ（メタ）アクリレート、ジプロピレングリコールジ（メタ）アクリレート、２，２’−ビス［４−（メタ）アクリロイルオキシエトキシフェニル］プロパン、２，２’−ビス［４−（メタ）アクリロイルオキシエトキシエトキシフェニル］プロパン、２，２’−ビス｛４−［３−（メタ）アクリロイルオキシ−２−ヒドロキシプロポキシ］フェニル｝プロパン、１，４−ブタンジオールジ（メタ）アクリレート、１，６−ヘキサンジオールジ（メタ）アクリレート、トリメチロールプロパントリ（メタ）アクリレート、ウレタンジ（メタ）アクリレート、テトラエチレングリコールジ（メタ）アクリレート、ペンタエチレングリコールジ（メタ）アクリレート、グリセリルジ（メタ）アクリレート、ビスフェノールＡジポリエトキシメタノール等の多官能（メタ）アクリレート系単量体等を挙げることができる。なお、これらは、１種単独で用いてもよく２種以上を併用してもよい。
【００６１】
−フィラー−
前記フィラーとしては、特に制限はなく、目的に応じて適宜選択することができ、公知のシリカ系無機フィラー、有機フィラー、無機有機複合フィラー等を用いることができる。
なお、これらは、１種単独で用いてもよく２種以上を併用してもよい。
【００６２】
前記シリカ系無機フィラーには、シリカだけでなく、前記シリカと結合した周期表第２〜第１４族の金属酸化物、シリカを主成分とする複合酸化物粒子が含まれる。前記複合酸化物粒子の場合、前記シリカの含有量としては、少なくとも１０ｍｏｌ％以上であり、５０ｍｏｌ％以上が好ましい。
前記シリカ系無機フィラーの具体例としては、前記シリカ、石英、シリカ−アルミナ、シリカ−チタニア、シリカ−ジルコニア、ランタンガラス、バリウムガラス、ストロンチウムガラス、多価金属化合物フィラー等が挙げられる。
前記シリカとしては、湿式シリカであってもよいが、ヒュームドシリカと呼ばれる乾式シリカが好ましい。また、前記多価金属化合物フィラーとしては、例えば、フルオロアルミノシリケートガラス等が挙げられる。
これらの中でも、Ｘ線造影性を有する前記シリカ−ジルコニア、前記バリウムガラスや、前記多価金属化合物フィラーが好ましい。
前記シリカ系無機フィラーの粒径、形状としては、特に制限はなく、一般的に歯科用材料として使用されている、例えば、球状や不定形の、平均粒子径０．０１μｍ〜１００μｍの粒子を目的に応じて適宜使用することができる。
また、前記シリカ系無機フィラーの製造法による制限もなく、公知の溶射法、ゾルゲル法、火炎溶融法で製造されたものを用いることができるが、前記歯科用接着性組成物を歯科用接着材に適用する場合には、火炎溶融法で製造されたものが好ましく、歯科用接着性コンポジットレジン、歯科用接着性セメントに適用する場合には、ゾルゲル法で製造されたものが好ましく、球状のものがより好ましい。
【００６３】
前記シリカ系無機フィラーとしては、特に制限はないが、シランカップリング処理されていることが好ましい。ここで、使用されるシランカップリング剤としては、特に制限はなく、例えば、メチルトリメトキシシラン、メチルトリエトキシシラン、メチルトリクロロシラン、ジメチルジクロロシラン、トリメチルクロロシラン、ヘキサメチルジシラザン、ビニルトリメトキシシラン、ビニルトリエトキシシラン、ビニルトリクロロシラン、ビニルトリアセトキシシラン、ビニルトリス（β−メトキシエトキシ）シラン、γ−メタクリロイルオキシプロピルトリメトキシシラン、γ−メタクリロイルオキシプロピルトリス（β−メトキシエトキシ）シラン、γ−クロロプロピルトリメトキシシラン、γ−クロロプロピルメチルジメトキシシラン、γ−グリシドキシプロピルトリメトキシシラン、γ−グリシドキシプロピルメチルジエトキシシラン、β−（３，４−エポキシシクロヘキシル）エチルトリメトキシシラン、Ｎ−フェニル−γ−アミノプロピルトリメトキシシラン、ヘキサメチルジシラザン、１１−メタクリルオキシウンデシルトリメトキシシラン、１１−メタクリルオキシウンデシルメチルジメトキシシラン等が挙げられる。
【００６４】
前記有機フィラーとしては、特に制限はなく、例えば、ポリアルキルメタクリレート、メチルメタクリレート−エチルメタクリレート共重合体、架橋型ボリアルキルメタクリレート、エチレン−酢酸ビニル共重合体、スチレン−ブタジエン共重合体、アクリロニトリル−スチレン共重合体、アクリロニトリル−ブタジエン−スチレン共重合体等の有機高分子からなる粒子が挙げられるが、特にポリアルキルメタクリレートからなる粒子が好ましい。
【００６５】
また、前記有機無機複合フィラーとしては、特に制限はなく、例えば、前記無機粒子と重合性単量体とを予め混合し、ぺースト状にした後、重合させ、粉砕して得られる粒状物が挙げられる。
【００６６】
＜用途＞
前記歯科用接着性組成物の用途としては、特に制限はなく、組成に応じて、歯科用前処理材、歯科用接着材、歯科用接着性コンポジットレジン及び歯科用接着性セメントのいずれにも用いることができる。
【００６７】
−歯科用前処理材−
前記歯科用前処理材は、歯質（特に象牙質）に対する接着成分の浸透性を向上させる目的で使用される。
前記歯科用前処理材の主な組成としては、例えば、前記（Ａ）重合性基含有ポリオルガノシロキサン、前記（Ｂ）酸性基含有重合性単量体、前記（Ｃ）親水性重合性単量体、前記その他の重合性単量体、前記（Ｄ）水、及び前記（Ｅ）揮発性有機溶媒が挙げられる。
【００６８】
前記歯科用前処理材における前記（Ａ）重合性基含有ポリオルガノシロキサンの全重合性単量体に対する配合量としては、特に制限はなく、目的に応じて適宜選択することができるが、５質量％〜４０質量％が好ましく、１０質量％〜３５質量％がより好ましい。５質量％未満であると、重合後の硬化性が低下することがあり、４０質量％を超えると、前記（Ｂ）酸性基含有重合性単量体との相溶性が低下し接着性が低下することがある。
前記歯科用前処理材における前記（Ｂ）酸性基含有重合性単量体の全重合性単量体に対する配合量としては、特に制限はなく、目的に応じて適宜選択することができるが、５質量％〜５０質量％が好ましく、１０質量％〜３５質量％がより好ましい。５質量％未満であると、歯面の脱灰が不充分なことがあり、５０質量％を超えると、重合後の硬化性が低下することがある。
前記歯科用前処理材における前記（Ｃ）親水性重合性単量体の全重合性単量体に対する配合量としては、特に制限はなく、目的に応じて適宜選択することができるが、５質量％〜４０質量％が好ましく、１０質量％〜３５質量％がより好ましい。５質量％未満であると、歯面への浸透性が低下し、接着性が低下することがあり、４０質量％を超えると、重合後の硬化性が低下することがある。
前記歯科用前処理材における前記その他の重合性単量体の全重合性単量体に対する配合量としては、特に制限はなく、目的に応じて適宜選択することができるが、５０質量％以下が好ましく、４５質量％〜５質量％がより好ましい。５０質量％を超えると、接着力が低下することがある。なお、前記その他の重合性単量体を含まない組成（０質量％）としてもよい。
前記歯科用前処理材における前記（Ｄ）水の配合量としては、特に制限はなく、目的に応じて適宜選択することができるが、全重合性単量体成分１００質量部に対して、５質量部〜３０質量部が好ましく、７質量部〜２５質量部がより好ましい。５質量部未満であると、歯面の脱灰が不充分となることがあり、３０質量部を超えると、重合後の硬化性が低下することがある。
前記歯科用前処理材における前記（Ｅ）揮発性有機溶媒の配合量としては、特に制限はなく、目的に応じて適宜選択することができるが、全重合性単量体成分１００質量部に対して、１０質量部〜３００質量部が好ましく、２０質量部〜２００質量部がより好ましい。１０質量部未満であると、歯面への浸透性が低下することがあり、３００質量部を超えると、重合後の硬化性が低下することがある。
【００６９】
−歯科用接着材−
前記歯科用接着材は、コンポジットレジンや補綴物等の歯科用修復物を歯質に接着させる目的で使用される。
前記歯科用接着材の主な組成としては、例えば、前記（Ａ）重合性基含有ポリオルガノシロキサン、前記（Ｂ）酸性基含有重合性単量体、前記（Ｃ）親水性重合性単量体、前記その他の重合性単量体、前記（Ｄ）水、前記（Ｅ）揮発性有機溶媒、前記（Ｆ）重合開始剤、及び前記フィラーが挙げられる。
【００７０】
前記歯科用接着材における前記（Ａ）重合性基含有ポリオルガノシロキサンの全重合性単量体に対する配合量としては、特に制限はなく、目的に応じて適宜選択することができるが、５質量％〜４０質量％が好ましく、１０質量％〜３５質量％がより好ましい。５質量％未満であると、重合後の硬化性が低下することがあり、４０質量％を超えると、前記（Ｂ）酸性基含有重合性単量体との相溶性が低下することがある。
前記歯科用接着材における前記（Ｂ）酸性基含有重合性単量体の全重合性単量体に対する配合量としては、特に制限はなく、目的に応じて適宜選択することができるが、５質量％〜５０質量％が好ましく、１０質量％〜３５質量％がより好ましい。５質量％未満であると、歯面の脱灰が不充分な  ことがあり、５０質量％を超えると、重合後の硬化性が低下することがある。
前記歯科用接着材における前記（Ｃ）親水性重合性単量体の全重合性単量体に対する配合量としては、特に制限はなく、目的に応じて適宜選択することができるが、５質量％〜４０質量％が好ましく、１０質量％〜３５質量％がより好ましい。５質量％未満であると、歯面への浸透性が低下することがあり、４０質量％を超えると、重合後の硬化性が低下することがある。
前記歯科用接着材における前記その他の重合性単量体の全重合性単量体に対する配合量としては、特に制限はなく、目的に応じて適宜選択することができるが、５０質量％以下が好ましく、４５質量％〜５質量％がより好ましい。５０質量％を超えると、接着力が低下することがある。なお、前記その他の重合性単量体を含まない組成（０質量％）としてもよい。
前記歯科用接着材における前記（Ｄ）水の配合量としては、特に制限はなく、目的に応じて適宜選択することができるが、全重合性単量体成分１００質量部に対して、５質量部〜３０質量部が好ましく、７質量部〜２５質量部がより好ましい。５質量部未満であると、  歯面の脱灰が不充分となることがあり、３０質量部を超えると、重合後の硬化性が低下することがある。
前記歯科用前処理材における前記（Ｅ）揮発性有機溶媒の配合量としては、特に制限はなく、目的に応じて適宜選択することができるが、全重合性単量体成分１００質量部に対して、１０質量部〜３００質量部が好ましく、２０質量部〜２００質量部がより好ましい。１０質量部未満であると、歯面への浸透性が低下することがあり、３００質量部を超えると、重合後の硬化性が低下することがある。
前記歯科用接着材における前記（Ｆ）重合開始剤の配合量としては、特に制限はなく、目的に応じて適宜選択することができるが、全重合性単量体成分１００質量部に対して、０．０１質量部〜１０質量部が好ましく、０．１質量部〜５質量部がより好ましい。０．０１質量部未満であると、開始剤としての性能を発揮できないことがあり、１０質量部を超えると、重合後の硬化性が低下することがある。
前記歯科用接着材における前記フィラーの配合量としては、特に制限はなく、目的に応じて適宜選択することができるが、全重合性単量体成分１００質量部に対して、５質量部〜５０質量部が好ましく、１０質量部〜３０質量部がより好ましい。５質量部未満であると、重合後の硬化性が低下することがあり、５０質量部を超えると、塗付性が低下することがある。
【００７１】
−歯科用接着性コンポジットレジン−
前記歯科用接着性コンポジットレジンは、歯科用接着材とコンポジットレジンの機能を併せ持つ１ステップ型接着材として使用される。
前記歯科用接着性コンポジットレジンにおける主な組成としては、例えば、前記（Ａ）重合性基含有ポリオルガノシロキサン、前記（Ｂ）酸性基含有重合性単量体、前記（Ｃ）親水性重合性単量体、前記その他の重合性単量体、前記（Ｆ）重合開始剤、及び前記フィラーが挙げられる。
【００７２】
前記歯科用接着性コンポジットレジンにおける前記（Ａ）重合性基含有ポリオルガノシロキサンの全重合性単量体に対する配合量としては、特に制限はなく、目的に応じて適宜選択することができるが、５質量％〜４０質量％が好ましく、１０質量％〜３６質量％がより好ましい。５質量％未満であると、重合後の硬化性が低下することがあり、４０質量％を超えると、前記（Ｂ）酸性基含有重合性単量体との相溶性が低下することがある。
前記歯科用接着性コンポジットレジンにおける前記（Ｂ）酸性基含有重合性単量体の全重合性単量体に対する配合量としては、特に制限はなく、目的に応じて適宜選択することができるが、５質量％〜５０質量％が好ましく、１０質量％〜３５質量％がより好ましい。５質量％未満であると、歯面の脱灰が不充分なことがあり、５０質量％を超えると、重合後の硬化性が低下することがある。
前記歯科用接着性コンポジットレジンにおける前記（Ｃ）親水性重合性単量体の全重合性単量体に対する配合量としては、特に制限はなく、目的に応じて適宜選択することができるが、５質量％〜４０質量％が好ましく、１０質量％〜３５質量％がより好ましい。５質量％未満であると、歯面への浸透性が低下することがあり、４０質量％を超えると、重合後の硬化性が低下することがある。
前記歯科用接着性コンポジットレジンにおける前記その他の重合性単量体の全重合性単量体に対する配合量としては、特に制限はなく、目的に応じて適宜選択することができるが、５０質量％以下が好ましく、４５質量％〜５質量％がより好ましい。５０質量％を超えると、接着力が低下する  ことがある。なお、前記その他の重合性単量体を含まない組成（０質量％）としてもよい。
前記歯科用接着性コンポジットレジンにおける前記（Ｆ）重合開始剤の配合量としては、特に制限はなく、目的に応じて適宜選択することができるが、全重合性単量体成分１００質量部に対して、０．０１質量部〜１０質量部が好ましく、０．１質量部〜５質量部がより好ましい。０．０１質量部未満であると、開始剤としての性能を発揮できないことがあり、１０質量部を超えると、重合後の硬化性が低下することがある。
前記歯科用接着性コンポジットレジンにおける前記フィラーの配合量としては、特に制限はなく、目的に応じて適宜選択することができるが、全重合性単量体成分１００質量部に対して、１００質量部〜２，０００質量部が好ましく、１５０質量部〜１，０００質量部がより好ましい。１００質量部未満であると、硬化体としての強度が低いことがあり、２，０００質量部を超えると、組成物が不均一となることがある。
【００７３】
−歯科用接着性セメント−
前記歯科用接着性セメントは、歯科用接着材と歯科用セメントの機能を併せ持つ。
前記歯科用接着性セメントの主な組成としては、例えば、前記（Ａ）重合性基含有ポリオルガノシロキサン、前記（Ｂ）酸性基含有重合性単量体、前記その他の重合性単量体、前記（Ｆ）重合開始剤、及び前記フィラーが挙げられる。
【００７４】
前記歯科用接着性セメントにおける前記（Ａ）重合性基含有ポリオルガノシロキサンの全重合性単量体に対する配合量としては、特に制限はなく、目的に応じて適宜選択することができるが、５質量％〜４０質量％が好ましく、１０質量％〜３６質量％がより好ましい。５質量％未満であると、重合後の硬化性が低下することがあり、４０質量％を超えると、前記（Ｂ）酸性基含有重合性単量体との相溶性が低下することがある。
前記歯科用接着性セメントにおける前記（Ｂ）酸性基含有重合性単量体の全重合性単量体に対する配合量としては、特に制限はなく、目的に応じて適宜選択することができるが、５質量％〜５０質量％が好ましく、１０質量％〜３５質量％がより好ましい。５質量％未満であると、歯面の脱灰が不充分なことがあり、５０質量％を超えると、重合後の硬化性が低下することがある。
前記歯科用接着性セメントにおける前記その他の重合性単量体の全重合性単量体に対する配合量としては、特に制限はなく、目的に応じて適宜選択することができるが、８０質量％以下が好ましく、１０質量％〜７０質量％がより好ましい。８０質量％を超えると、接着力が低下することがある。なお、前記その他の重合性単量体を含まない組成（０質量％）としてもよい。
前記歯科用接着性セメントにおける前記（Ｆ）重合開始剤の配合量としては、特に制限はなく、目的に応じて適宜選択することができるが、全重合性単量体成分１００質量部に対して、０．０１質量部〜１０質量部が好ましく、０．１質量部〜５質量部がより好ましい。０．０１質量部未満であると、開始剤としての性能を発揮できないことがあり、１０質量部を超えると、重合後の硬化性が低下することがある。
前記歯科用接着性セメントにおける前記フィラーの配合量としては、特に制限はなく、目的に応じて適宜選択することができるが、全重合性単量体成分１００質量部に対して、１００質量部〜２，０００質量部が好ましく、１５０質量部〜１，０００質量部がより好ましい。１００質量部未満であると、硬化体としての強度が低いことがあり、２，０００質量部を超えると、組成物が不均一となることがある。
【実施例】
【００７５】
以下、本発明を具体的に説明するために、実施例、比較例を挙げて説明するが、本発明の技術的思想は、これらにより何ら制限されるものではない。
先ず、（Ａ）シルセスキオキサン構造を一部に含む重合性基含有ポリオルガノシロキサンの合成例１〜４ついて説明する。
【００７６】
（重合性基含有ポリオルガノシロキサンの合成例１）
撹拌機及び温度計を備えた反応器に、イソプロピルアルコール１００ｇ、メタクリロイルオキシプロピルトリエトキシシラン（以下、「γ―ＭＰＳ」と略す）１０４ｇ（３６０ｍｍｏｌ）とエチルトリエトキシシラン３２ｇ（１７０ｍｍｏｌ）を設置した後、１％塩酸４０ｇを徐々に加えて、２５℃で２４時間撹拌した。析出した結晶を濾取、乾燥して白色固体の重合性基含有ポリオルガノシロキサン１（以下、「ＰＯＳｉ１」と略す）を合成した。
【００７７】
ＰＯＳｉ１に対して、１Ｈ−ＮＭＲ（ＪＮＭ−ＬＡ５００、日本電子社製）測定を行ったところ、Ｓｉに結合したメチレン基（０．６ｐｐｍ）とメタクリル基（５．９〜６．４ｐｐｍ）のピーク面積の比から、重合性基数／ケイ素原子数の比は、０．８と算出された。
また、ＰＯＳｉ１に対して、ゲルパーミエーションクロマトグラフィ（ＧＰＣＫＦ−８０４Ｌ、ジーエルサイエンス社製）を用いた分子量の測定を行ったところ、３つのピークが存在し、それぞれ数平均分子量（Ｍｎ）＝４．８×１０３（存在比：３３％）、数平均分子量（Ｍｎ）＝２．７×１０３（存在比：４８％）、数平均分子量（Ｍｎ）＝１．２×１０３（存在比：１９％）であった。
また、ＰＯＳｉ１に対して、高速液体クロマトグラフィー分離後の質量分析（ＬＣ−ＭＳ）を行ったところ、数平均分子量（Ｍｎ）＝１．２×１０３付近に、かご型構造又は一部開いたかご型構造が観測されたことから、ゲルパーミエーションクロマトグラフィでの数平均分子量（Ｍｎ）＝１．２×１０３のピークは、かご型構造又は一部開いたかご型構造についてのピークであることが確認された。
本合成例１の合成方法では、かご型構造又は一部開いたかご型構造、及びはしご型構造のポリオルガノシロキサンが合成される。数平均分子量（Ｍｎ）＝１．２×１０３のピークに基づく、かご型構造又は一部開いたかご型構造の存在比は、前述の通り、１９％であることから、ＰＯＳｉ１は、かご型構造又は一部開いたかご型構造の存在比が１９％であり、はしご型構造の存在比が８１％であるポリオルガノシロキサンであると推察される。
【００７８】
（重合性基含有ポリオルガノシロキサンの合成例２）
反応器に、イソプロピルアルコール１００ｇに代えてトルエン１００ｇを設置したこと、及び、１％塩酸添加後、２５℃で２４時間撹拌することに代えてオイルバスを用いて７０℃で２４時間加熱撹拌したこと以外は、重合性基含有ポリオルガノシロキサンの合成例１と同様にして、白色固体の重合性基含有ポリオルガノシロキサン２（以下、「ＰＯＳｉ２」と略す）を合成した。
【００７９】
ＰＯＳｉ２に対して、１Ｈ−ＮＭＲ測定を行ったところ、Ｓｉに結合したメチレン基（０．６ｐｐｍ）とメタクリル基（５．９〜６．４ｐｐｍ）のピーク面積の比から、重合性基数／ケイ素原子数の比は、０．８と算出された。
また、ＰＯＳｉ２に対して、ゲルパーミエーションクロマトグラフィを用いた分子量の測定を行ったところ、３つのピークが存在し、それぞれ数平均分子量（Ｍｎ）＝３．４×１０３（存在比：３１％）、数平均分子量（Ｍｎ）＝１．７×１０３（存在比：２９％）、数平均分子量（Ｍｎ）＝１．３×１０３（存在比：４０％）であった。
また、ＰＯＳｉ２に対して、高速液体クロマトグラフィー分離後の質量分析を行ったところ、数平均分子量（Ｍｎ）＝１．３×１０３付近と、数平均分子量（Ｍｎ）＝１．７×１０３付近に、かご型構造又は一部開いたかご型構造が観測されたことから、ゲルパーミエーションクロマトグラフィでの数平均分子量（Ｍｎ）＝１．３×１０３、１．７×１０３の各ピークは、かご型構造又は一部開いたかご型構造についてのピークであることが確認された。
本合成例２の合成方法では、かご型構造又は一部開いたかご型構造、及びはしご型構造のポリオルガノシロキサンが合成される。数平均分子量（Ｍｎ）＝１．３×１０３及び１．７×１０３の各ピークに基づく、かご型構造又は一部開いたかご型構造の存在比は、６９％であることから、ＰＯＳｉ２は、かご型構造又は一部開いたかご型構造の存在比が６９％であり、はしご型構造の存在比が３１％であるポリオルガノシロキサンであると推察される。
【００８０】
（重合性基含有ポリオルガノシロキサンの合成例３）
イソプロピルアルコールの使用量を１００ｇから６０ｇに変えたこと、γ―ＭＰＳの使用量を１０４ｇ（３６０ｍｍｏｌ）から５２ｇ（１８０ｍｍｏｌ）に変えたこと、エチルトリエトキシシランの使用量を３２ｇ（１７０ｍｍｏｌ）から５０ｇ（２６０ｍｍｏｌ）に変えたこと以外は、重合性基含有ポリオルガノシロキサンの合成例１と同様にして、白色固体の重合性基含有ポリオルガノシロキサン３（以下、「ＰＯＳｉ３」と略す）を合成した。
【００８１】
ＰＯＳｉ３に対して、１Ｈ−ＮＭＲ測定を行ったところ、Ｓｉに結合したメチレン基（０．６ｐｐｍ）とメタクリル基（５．９〜６．４ｐｐｍ）のピーク面積の比から、重合性基数／ケイ素原子数の比は、０．４と算出された。
また、ＰＯＳｉ３に対して、ゲルパーミエーションクロマトグラフィを用いた分子量の測定を行ったところ、３つのピークが存在し、それぞれ数平均分子量（Ｍｎ）＝５．２×１０３（存在比：３０％）、数平均分子量（Ｍｎ）＝２．５×１０３（存在比：５３％）、数平均分子量（Ｍｎ）＝１．２×１０３（存在比：１７％）であった。
また、ＰＯＳｉ３に対して、高速液体クロマトグラフィー分離後の質量分析を行ったところ、数平均分子量（Ｍｎ）＝１．２×１０３付近に、かご型構造又は一部開いたかご型構造が観測されたことから、ゲルパーミエーションクロマトグラフィでの数平均分子量（Ｍｎ）＝１．２×１０３のピークは、かご型構造又は一部開いたかご型構造についてのピークであることが確認された。
本合成例３の合成方法では、かご型構造又は一部開いたかご型構造、及びはしご型構造のポリオルガノシロキサンが合成される。数平均分子量（Ｍｎ）＝１．２×１０３のピークに基づく、かご型構造又は一部開いたかご型構造の存在比は、前述の通り、１７％であることから、ＰＯＳｉ３は、かご型構造又は一部開いたかご型構造の存在比が１７％であり、はしご型構造の存在比が８３％であるポリオルガノシロキサンであると推察される。
【００８２】
（重合性基含有ポリオルガノシロキサンの合成例４）
γ―ＭＰＳの使用量を１０４ｇ（３６０ｍｍｏｌ）から５ｇ（１８ｍｍｏｌ）に変えたこと、エチルトリエトキシシランの使用量を３２ｇ（１７０ｍｍｏｌ）から５０ｇ（２６０ｍｍｏｌ）に変えたこと以外は、重合性基含有ポリオルガノシロキサンの合成例１と同様にして、白色固体の重合性基含有ポリオルガノシロキサン４（以下、「ＰＯＳｉ４」と略す）を合成した。
【００８３】
ＰＯＳｉ４に対して、１Ｈ−ＮＭＲ測定を行ったところ、Ｓｉに結合したメチレン基（０．６ｐｐｍ）とメタクリル基（５．９〜６．４ｐｐｍ）のピーク面積の比から、重合性基数／ケイ素原子数の比は、０．０５と算出された。
また、ＰＯＳｉ４に対して、ゲルパーミエーションクロマトグラフィを用いた分子量の測定を行ったところ、３つのピークが存在し、それぞれ数平均分子量（Ｍｎ）＝４．２×１０３（存在比：３２％）、数平均分子量（Ｍｎ）＝２．８×１０３（存在比：４３％）、数平均分子量（Ｍｎ）＝１．３×１０３（存在比：２５％）であった。
また、ＰＯＳｉ４に対して、高速液体クロマトグラフィー分離後の質量分析を行ったところ、数平均分子量（Ｍｎ）＝１．３×１０３付近に、かご型構造又は一部開いたかご型構造が観測されたことから、ゲルパーミエーションクロマトグラフィでの数平均分子量（Ｍｎ）＝１．３×１０３のピークは、かご型構造又は一部開いたかご型構造についてのピークであることが確認された。
本合成例４の合成方法では、かご型構造又は一部開いたかご型構造、及びはしご型構造のポリオルガノシロキサンが合成される。数平均分子量（Ｍｎ）＝１．３×１０３のピークに基づく、かご型構造又は一部開いたかご型構造の存在比は、前述の通り、２５％であることから、ＰＯＳｉ４は、かご型構造又は一部開いたかご型構造の存在比が２５％であり、はしご型構造の存在比が７５％であるポリオルガノシロキサンであると推察される。
【００８４】
（Ａ）シルセスキオキサン構造を一部に含む重合性基含有ポリオルガノシロキサン以外の成分として、実施例及び比較例の製造に用いた各成分並びにその略称及び略号については、以下の通りである。
【００８５】
（各成分並びにその略称及び略号）
＜（Ｂ）酸性基含有重合性単量体＞
ＭＤＰ：１０−メタクリロイルオキシデシルジハイドロジェンホスフェート
ＰＭ２：ビス（２−メタクリロイルオキシエチル）ハイドロジェンホスフェート
ＰＭ１：２−メタクリロイルオキシエチルジハイドロジェンフォスフェート
＜（Ｃ）親水性重合性単量体＞
ＨＥＭＡ：２−ヒドロキシエチルメタクリレート
【００８６】
＜その他の重合性単量体＞
３Ｇ：トリエチレングリコールジメタクリレート
ＢｉｓＧＭＡ：ビス（メタクリロイルオキシヒドロキシプロポキシフェニル）プロパン
ＵＤＭＡ：  ウレタンジメタクリレート
Ｄ２６Ｅ：ビスフェノールＡジポリエトキシメタノール
【００８７】
＜（Ｄ）水＞
水：蒸留水
【００８８】
＜（Ｅ）揮発性有機溶媒＞
ＩＰＡ：イソプロピルアルコール
【００８９】
＜（Ｆ）重合開始剤＞
ＣＱ：カンファーキノン
ＤＭＢＥ：ｐ−Ｎ，Ｎ−ジメチルアミノ安息香酸エチル
ＤＥＰＴ：ジエチル−ｐ−トルイジン
ＢＰＯ：過酸化ベンゾイル
ＢＴＰＯ：ビスアシルフォスフィンオキサイド
【００９０】
＜その他の成分＞
−フィラー−
ＦＳ１：火炎溶融法によるシリカ粒子（平均１次粒径１８ｎｍ、メチルトリクロロシラン処理物）
ＭＳａ：ゾルゲル法によるシリカ−チタニア球状粒子（平均１次粒径０．０７μｍ。γ−メタクリロイルオキシプロピルトリメトキシシラン処理物）
ＭＳｂ：ゾルゲル法によるシリカ−ジルコニア球状粒子（平均１次粒径０．４μｍ。γ−メタクリロイルオキシプロピルトリメトキシシラン処理物）
ＭＳ１：ＭＳａとＭＳｂの１：１の混合物
【００９１】
（歯科用前処理材の製造／実施例１〜６及び比較例１〜３）
＜実施例１＞
下記組成に従い、各成分を均一になるまで攪拌混合し、歯科用前処理材としての実施例１に係る歯科用接着性組成物を製造した。
【００９２】
−組成−
・（Ａ）重合性基含有ポリオルガノシロキサン    ＰＯＳｉ１      ２０ｇ
・（Ｂ）酸性基含有重合性単量体                ＭＤＰ          ２５ｇ
・（Ｃ）親水性重合性単量体                    ＨＥＭＡ        ２５ｇ
・  その他の重合性単量体                      ３Ｇ            １０ｇ
ＢｉｓＧＭＡ    ２０ｇ
・（Ｄ）水                                                    １０ｇ
・（Ｅ）揮発性有機溶媒                        ＩＰＡ          ８０ｇ
【００９３】
＜実施例２〜６／比較例１〜３＞
後掲の表１に記載の組成に基づいて製造したこと以外は、実施例１と同様にして、歯科用前処理材としての実施例２〜６及び比較例１〜３に係る歯科用接着性組成物を製造した。
【００９４】
（接着性試験／歯科用前処理材）
実施例１〜６及び比較例１〜３に係る各歯科用接着性組成物（歯科用前処理材）に対し、以下に説明する接着試験片Ｉの作製方法による接着性試験を実施した。
先ず、屠殺後２４時間以内に抜去した牛前歯を、流水下、＃６００のエメリーペーパーで研磨し、唇面と平行になるようにエナメル質平面及び象牙質平面を削り出した。
次に、これら平面に圧縮空気を約１０秒間吹き付けて乾燥した後、エナメル質及び象牙質のいずれかの平面に直径３ｍｍの円孔の開いた両面テープを固定した。
次に、厚さ０．５ｍｍ、直径８ｍｍの孔の開いたパラフィンワックスを前記円孔上に同一中心となるように固定して模擬窩洞を形成した。
次に、この模擬窩洞内に実施例１〜６及び比較例１〜３に係る各歯科用接着性組成物を塗布し、１０秒放置後、圧縮空気を約１０秒間吹き付けて乾燥し、その上に２ステップ型コンポジットレジン用接着材（トクソーマックボンドＩＩのボンディング材、トクヤマデンタル社製）を塗布して歯科用可視光照射器（トクソーパワーライト、トクヤマ社製）にて１０秒間光照射した。更に、その上に歯科用コンポジットレジン（エステライトΣクイック、トクヤマデンタル社製）を充填し、可視光線照射器により１０秒間光照射した。
これにより、接着性試験に用いる接着試験片Ｉを作製した。
【００９５】
接着性試験片Ｉを熱衝撃試験機（ＴＴＳ１ＬＭ、トーマス製）に入れ、４℃の水槽に１分間浸漬後、６０℃の水槽に移し１分間浸漬し、再び４℃の水槽に戻す操作を、１０，０００回繰り返した。
その後、接着性試験片Ｉにステンレス製アタッチメントを接着し、引張り試験機（ＡＧ−１  ５０ｋＮ、島津製作所製）を用いて前記ステンレス製アタッチメントを引張り、エナメル質又は象牙質−前記各コンポジットレジン間での引張り接着強度を測定した。
なお、前記引張り試験機の引張りは、クロスヘッドスピードを１ｍｍ／ｍｉｎとして実施した。
また、この接着強度の測定では、前記歯科用接着性組成物ごとに前記接着試験片を４本ずつ作製して行い、その平均値を該当する接着強度の値とした。
接着強度の試験結果を下記表１に示す。
【００９６】
【表１】
2014237593.tif 000016
【００９７】
前掲の表１に示すように、実施例１〜６に係る各歯科用接着性組成物では、対エナメル質及び対象牙質のいずれにおいても、比較例１〜３に係る歯科用接着性組成物よりも高い接着強度を示すことを確認することができる。
【００９８】
（歯科用接着材の製造／実施例７〜２０及び比較例４〜６）
＜実施例７＞
下記組成に従い、各成分を均一になるまで攪拌混合し、歯科用接着材としての実施例７に係る歯科用接着性組成物を製造した。
【００９９】
−組成−
・（Ａ）重合性基含有ポリオルガノシロキサン    ＰＯＳｉ１      ２０ｇ
・（Ｂ）酸性基含有重合性単量体                ＭＤＰ          ２５ｇ
・（Ｃ）親水性重合性単量体                    ＨＥＭＡ        ２５ｇ
・  その他の重合性単量体                        ３Ｇ          １０ｇ
ＢｉｓＧＭＡ    ２０ｇ
・（Ｄ）水                                                    １０ｇ
・（Ｅ）揮発性有機溶媒                        ＩＰＡ          ８０ｇ
・（Ｆ）重合開始剤                            ＣＱ              ２ｇ
ＤＭＢＥ          ２ｇ
・  その他の成分
フィラー                                  ＦＳ１          １０ｇ
【０１００】
＜実施例８〜２０／比較例４〜６＞
後掲の表２に記載の組成に基づいて製造したこと以外は、実施例７と同様にして、歯科用接着材としての実施例８〜２０及び比較例４〜６に係る各歯科用接着性組成物を製造した。
【０１０１】
（接着性試験／歯科用接着材）
実施例７〜２０及び比較例４〜６に係る各歯科用接着性組成物（歯科用接着材）に対し、以下に説明する接着試験片ＩＩの作製方法による接着性試験を実施した。
即ち、前記接着試験片Ｉの作製方法と同様の方法により形成した模擬窩洞内に、実施例７〜２０及び比較例４〜６に係る歯科用接着性組成物を塗布し、１０秒間放置後、圧縮空気を約１０秒間吹き付けて乾燥し、歯科用可視光照射器（トクソーパワーライト、トクヤマ社製）にて１０秒間光照射した。更に、その上に歯科用コンポジットレジン（エステライトΣクイック、トクヤマデンタル社製）を充填し、可視光線照射器により１０秒間光照射して、接着試験片ＩＩを作製した。
この接着試験片ＩＩに対して、接着試験片Ｉに対する接着性試験と同様の接着性試験を行い、接着強度を測定した。
接着強度の試験結果を下記表２に示す。
【０１０２】
【表２】
2014237593.tif 000017
【０１０３】
前掲の表２に示すように、実施例７〜２０に係る各歯科用接着性組成物では、対エナメル質及び対象牙質のいずれにおいても、比較例４〜６に係る各歯科用接着性組成物よりも高い接着強度を示すことを確認することができる。
【０１０４】
（歯科用接着性コンポレットレジンの製造／実施例２１〜２６及び比較例７，８）
＜実施例２１＞
下記組成に従い、各成分を均一になるまで攪拌混合し、歯科用接着性コンポジットレジンとしての実施例２１に係る歯科用接着性組成物を製造した。
【０１０５】
−組成−
・（Ａ）重合性基含有ポリオルガノシロキサン    ＰＯＳｉ１      ２０ｇ
・（Ｂ）酸性基含有重合性単量体                ＭＤＰ          ２５ｇ
・（Ｃ）親水性重合性単量体                    ＨＥＭＡ        ２５ｇ
・  その他の重合性単量体                        ３Ｇ          １０ｇ
ＢｉｓＧＭＡ    ２０ｇ
・（Ｆ）重合開始剤                            ＣＱ              ２ｇ
ＤＭＢＥ          ２ｇ
・  その他の成分
フィラー                                  ＭＳ１        １５０ｇ
【０１０６】
＜実施例２２〜２６／比較例７，８＞
後掲の表３に記載の組成に基づいて製造したこと以外は、実施例２１と同様にして、歯科用接着性コンポジットレジンとしての実施例２２〜２６及び比較例７，８に係る各歯科用接着性組成物を製造した。
【０１０７】
（接着性試験／歯科用接着性コンポジットレジン）
実施例２１〜２６及び比較例７，８に係る各歯科用接着性組成物（歯科用接着性コンポジットレジン）に対し、以下に説明する接着試験片ＩＩＩの作製方法による接着性試験を実施した。
即ち、前記接着試験片Ｉの作製方法と同様の方法により形成した模擬窩洞内に、実施例２１〜２６及び比較例７，８に係る歯科用接着性組成物を充填し、接着試験片ＩＩＩを作製した。なお、重合開始剤が光重合開始剤である場合には、模擬窩洞内に歯科用接着性組成物を充填後、歯科用可視光照射器（トクソーパワーライト、トクヤマ社製）にて１０秒間光照射して重合硬化させた。
この接着試験片ＩＩＩに対して、接着試験片Ｉに対する接着性試験と同様の接着性試験を行い、接着強度を測定した。
接着強度の試験結果を下記表３に示す。
【０１０８】
【表３】
2014237593.tif 000018
【０１０９】
前掲の表３に示すように、実施例２１〜２６に係る各歯科用接着性組成物では、対エナメル質及び対象牙質のいずれにおいても、比較例７，８に係る歯科用接着性組成物よりも高い接着強度を示すことを確認することができる。
【０１１０】
（歯科用接着性セメントの製造／実施例２７〜３２及び比較例９，１０）
＜実施例２７＞
先ず、下記組成Ｉに従い、各成分を均一になるまで攪拌混合し、ペースト状組成物Ｉを調製した。
【０１１１】
−組成Ｉ−
・（Ａ）重合性基含有ポリオルガノシロキサン      ＰＯＳｉ１      １０ｇ
・（Ｂ）酸性基含有重合性単量体                  ＭＤＰ          ２０ｇ
・  その他の重合性単量体                        ＵＤＭＡ        １４ｇ
Ｄ２６Ｅ          ６ｇ
・（Ｆ）重合開始剤                              ＤＥＰＴ      ２．５ｇ
ＢＴＰＯ      ０．５ｇ
・  その他の成分
フィラー                                    ＭＳ１        １１５ｇ
【０１１２】
次いで、下記組成ＩＩに従い、各成分を均一になるまで攪拌混合し、ペースト状組成物ＩＩを調製した。
【０１１３】
−組成ＩＩ−
・（Ａ）重合性基含有ポリオルガノシロキサン      ＰＯＳｉ１      １０ｇ
・  その他の重合性単量体                        ３Ｇ            １６ｇ
ＵＤＭＡ        １６ｇ
Ｄ２６Ｅ          ８ｇ
・（Ｆ）重合開始剤                              ＢＰＯ        ０．６ｇ
・  その他の成分
フィラー                                    ＭＳ１        １１５ｇ
【０１１４】
使用直前に、ペースト状組成物Ｉと、ペースト状組成物ＩＩとを等量ずつ混合して、歯科用接着性セメントとしての実施例２７に係る歯科用接着性組成物を製造した。
【０１１５】
＜実施例２８〜３２／比較例９，１０＞
後掲の表４に記載の組成に基づいて製造したこと以外は、実施例２７と同様にして、歯科用接着性セメントとしての実施例２８〜３２及び比較例９，１０に係る各歯科用接着性組成物を製造した。
【０１１６】
（接着性試験／歯科用接着性セメント）
実施例２７〜３２及び比較例９，１０に係る各歯科用接着性組成物（歯科用接着性セメント）に対し、以下に説明する接着試験片ＩＶの作製方法による接着性試験を実施した。
即ち、前記接着試験片Ｉの作製方法と同様の方法により形成した模擬窩洞内に、実施例２７〜３２及び比較例９，１０に係る歯科用接着性組成物を充填し、その上にステンレス製アタッチメントを接着させて接着試験片ＩＶを作製した。
この接着試験片ＩＶに対して、ステンレス製アタッチメントを接着せず、直接、引張り試験機に供したこと以外は、接着試験片Ｉに対する接着性試験と同様の接着性試験を行い、接着強度を測定した。
接着強度の試験結果を下記表４に示す。
【０１１７】
【表４】
2014237593.tif 000019
【０１１８】
前掲の表４に示すように、実施例２７〜３２に係る各歯科用接着性組成物では、対エナメル質及び対象牙質のいずれにおいても、比較例９，１０に係る歯科用接着性組成物よりも高い接着強度を示すことを確認することができる。